(57)【要約】【課題】  水性インク定着性、耐溶剤性、特に耐水性に優れた保護層を形成でき、かつ剥離性に優れた保護層熱転写フィルムを提供すること。【解決手段】  基材フィルム上の片面の少なくとも一部に熱転写可能な保護層を有し、該保護層は、転写後に最表面層となる剥離層を少なくとも基材上に積層されてなり、該剥離層がポリビニルピロリドンを含有することを特徴とする、保護層熱転写フィルム、および該保護層が、印画物の画像上に熱転写された印画物。【選択図】図１
2006123526.tif 000002
【特許請求の範囲】
【請求項１】
基材フィルム上の片面の少なくとも一部に熱転写可能な保護層を有し、該保護層は、転写後に最表面層となる剥離層を少なくとも基材上に積層されてなり、該剥離層が少なくともポリビニルアルコール、ポリビニルピロリドンおよび無機フィラーを含有することを特徴とする、保護層熱転写フィルム。
【請求項２】
剥離層の基材フィルム側に、さらに離型層を有し、該離型層が、少なくともシリコーン変性アクリル樹脂、シリコーンオイルおよび硬化剤から形成されてなる、請求項１に記載の保護層熱転写フィルム。
【請求項３】
剥離層上に、さらに多孔層を有し、該多孔層がポリビニルアルコール、無機フィラーおよび硬化剤から形成されてなる、請求項１または請求項２に記載の保護層熱転写フィルム。
【請求項４】
多孔層上に、さらにプライマー層を有し、該プライマー層が少なくともポリ無水マレイン酸樹脂、アクリル系樹脂およびウレタンポリオールから形成されてなる、請求項１〜３いずれかに記載の保護層熱転写フィルム。
【請求項５】
プライマー層上に、さらにヒートシール層を有する、請求項１〜４いずれかに記載の保護層熱転写フィルム。
【請求項６】
基材フィルムの一面に、熱転写可能な保護層と共に、熱昇華性色材層および／または熱溶融性色材層が設けられていることを特徴とする、請求項１〜５いずれかに記載の保護層熱転写フィルム。
【請求項７】
請求項１〜６いずれかに記載の保護層熱転写フィルムの保護層を、印画物の画像上に熱転写して得られる印画物。
【請求項８】
印画物の画像が、電子写真方式、インクジェット記録方式または熱転写記録方式のいずれかによるものである、請求項７に記載の印画物。
【請求項９】
印画物の画像が、熱転写記録方式によるものである、請求項７に記載の印画物。
【発明の詳細な説明】
【技術分野】
【０００１】
本発明は、保護層熱転写フィルムおよび該フィルムの保護層が画像上に転写された印画物に関する。
【背景技術】
【０００２】
従来より、熱転写方式を用いて基材に階調画像、文字、記号等の単調画像等の画像を形成することが行われている。熱転写方式としては、感熱昇華転写方式及び感熱溶融転写方式が広く用いられている。
【０００３】
このうち、感熱昇華転写方式は、色材として用いる昇華性染料をバインダー樹脂に溶解又は分散させた染料層を基材に担持した熱転写フィルムを使用し、この熱転写フィルムを受像フィルムに重ねてサーマルヘッド等の加熱デバイスに画像情報に応じたエネルギーを印加することにより、熱転写フィルム上の染料層中に含まれる昇華性染料を受像フィルムに移行させて画像を形成する方法である。
【０００４】
この感熱昇華転写方式は、熱転写フィルムに印加するエネルギー量によってドット単位で染料の移行量を制御できるため、階調性画像の形成に優れ、また、文字、記号等の形成が簡便である利点を有している。
【０００５】
上記感熱昇華転写方式により形成された画像は、転写された染料が被転写体の表面に存在するため、それらの画像を保護し、また耐光、耐摩耗性等、画像保護観点から、画像上に保護層を形成する技術が多数知られている（例えば特許文献１、特許文献２）。
【０００６】
しかしながら、昇華転写の印画物の中には、水性スタンプでの捺印適性が要求される用途がある（例えば、パスポートなどの証明写真用途）。すなわち水性インクの定着性が求められる。
【０００７】
水性インク定着性の観点からは、例えばインクジェット受容層の分野では、最表面層をポリビニルアルコール（ＰＶＡ）などの吸水性樹脂に多量のシリカなどの粒子を含有させたインクジェット受容層が知られている。しかしながら、このようなインクジェット受容層は、水性インク定着性を保持する為にかなりのコート量（通常１０ｇ／ｍ２以上）が塗布されている。従って、このような受容層を熱転写方式で形成した印画物のための保護層として利用しようとしても箔切れの悪さや膜自体の透明性の無さが問題となる。熱転写方式で形成された印画像の保護層は薄膜、透明性に加え、水性スタンプ定着性が要求されるため、インクジェット受容層の技術は、保護層熱転写フィルムの保護層に、到底応用利用できない。
【０００８】
さらに、昇華転写等の熱転写方式で形成された印画物保護層には、上記水性インク定着性とは相反する特性、すなわち耐水性（水をかけた後で拭きとっても問題がないこと）も求められる。
【０００９】
また、保護層熱転写フィルムは、吸水性樹脂層を剥離界面として構成されるので、該フィルムあるいはシートは高温高湿環境下保存前後で剥離界面の密着性が変化し、剥離不良の問題が発生する。
【特許文献１】特開２０００−８０８４４号公報
【特許文献２】特開２０００−７１６２６号公報
【発明の開示】
【発明が解決しようとする課題】
【００１０】
本発明は上記事情に鑑みなされたものであり、水性インク定着性、耐溶剤性、特に耐水性に優れた保護層を形成でき、かつ剥離性に優れた保護層熱転写フィルムを提供することを目的とする。
【課題を解決するための手段】
【００１１】
すなわち本発明は基材フィルム上の片面の少なくとも一部に熱転写可能な保護層を有し、該保護層は、転写後に最表面層となる剥離層を少なくとも基材上に積層されてなり、該剥離層が少なくともポリビニルアルコール、ポリビニルピロリドンおよび無機フィラーを含有することを特徴とする、保護層熱転写フィルムおよび該保護層を有する印画物に関する。
【００１２】
本発明保護層熱転写フィルムの一例の模式的断面図を図１に示す。保護層熱転写フィルム１は、基材フィルム２の一方の面上に、離型層３、剥離層４、多孔層５、プライマー層６およびヒートシール層（ＨＳ層）７が順次形成されている。このうち、基材フィルム２と離型層３を除いた積層体を保護層８と呼んでいる。
【００１３】
基材フィルム１は、この分野で広く使用されているものと同じ基材フィルムを用いることができ、特に制限されるものではない。基材フィルムの具体例としては、ポリエチレンテレフタレート、ポリエチレンナフタレート、ポリブチレンテレフタレート、ポリフェニレンサルファイド、ポリエーテルケトン、ポリエーテルサルホン等の耐熱性の高いポリエステル；ポリプロピレン、ポリカーボネート、酢酸セルロース、ポリエチレンの誘導体、ポリ塩化ビニル、ポリ塩化ビニリデン、ポリスチレン、ポリアミド、ポリイミド、ポリメチルペンテン、アイオノマー等のプラスチックフィルム、これらの積層体等が挙げられる。前記プラスチックフィルムは、延伸されたものであってもよいし、未延伸であってもよい。基材フィルムの厚さは、強度、耐熱性等を考慮して適宜選択することができるが、通常１〜１００μｍ程度の範囲から適宜選ばれる。
【００１４】
離型層３は、基材フィルムと保護層との剥離性が適当でない場合、基材フィルムと保護層との接着性を調整し、保護層の剥離を良好に行うために必要に応じて設けられる。
【００１５】
離型層３は、例えば、シリコーンワックス等の各種ワックス類もしくはシリコーンオイル、シリコーン樹脂、フッ素樹脂、アクリル系樹脂（アクリル系樹脂とメタクリル系樹脂の両者を含む意味で使用している）、水溶性樹脂、セルロース誘導体樹脂、ウレタン系樹脂、酢酸系ビニル樹脂、アクリルビニルエーテル系樹脂、無水マレイン酸樹脂等の各種樹脂等やこれらの混合物から形成されてなる。本発明において好ましい樹脂は、アクリル系樹脂、特に熱硬化性のシリコーン変性アクリル系樹脂であり、シリコーンオイルと組み合わせて使用することが好ましい。硬化性樹脂を使用する場合、アルミニウムキレート化合物等の硬化剤が硬化性樹脂に対して１〜１０重量％程度添加される。
【００１６】
離型層３は、上記樹脂、ワックス、その他所望の添加剤を有機溶剤等の溶媒に溶解又は分解せしめてなる塗布液を、ワイヤーコーティグ法等の公知のコーティング方法により、基材フィルム上に塗布し、必要により硬化し、乾燥することで形成することができる。離型層の厚みは、通常０．１〜５μｍ程度、好ましくは０．５〜５．０μｍ程度、より好ましくは０．５〜２μｍ程度である。
【００１７】
離型層３を備える場合、保護層は転写により剥離層４から剥離され、離型層３自体は基材フィルム２側に残るように形成される。
【００１８】
剥離層４は少なくともポリビニルアルコール、ポリビニルピロリドン、無機フィラー、から構成される。
【００１９】
ポリビニルアルコールは、数平均分子量（Ｍｎ）が５００００〜１２００００、好ましくは６００００〜１０００００、鹸化度が８０％以上のものを使用する。鹸化度はその値が高いものほど好ましい。ポリビニルアルコールの分子量は、毛細管粘度計を用いた比粘度の測定から計算される一般的な方法により求めた値を示している。ポリビニルアルコールは耐水性（耐溶剤性）を担う成分である。鹸化度とは、完全鹸化されている鹸化価の理論値と実際の鹸化価との割合を意味しており、鹸化に要したアルカリを滴定によって求め、ここから計算する一般的方法で求めることができる。
【００２０】
ポリビニルピロリドンは、数平均分子量（Ｍｎ）が３５００００〜３５０００００、好ましくは１００００００〜２００００００、Ｋ値が６０〜１２０のものを使用する。ポリビニルピロリドンは捺印性を担う成分である。
【００２１】
本発明においてはポリビニルピロリドンの分子量は、ＧＰＣの方法により測定した値で表している。また、Ｋ値とは、比粘度をη、溶液濃度をｃ（ｇ／ｄＬ）とした時に、（ｌｏｇη／ｃ）＝（７５Ｋ２／（１＋１．５Ｋｃ））＋Ｋの関係式から導かれる粘度と相関の深い分子量の尺度を意味している。比粘度ηは毛細管粘度計を用いた一般的方法により測定した値を用いている。
【００２２】
ポリビニルアルコール（ＰＶＡ）とポリビニルピロリドン（ＰＶＰ）とは、ＰＶＡ／ＰＶＰ（重量比）が５／１〜１／５、好ましくは１／２〜２／１の割合の範囲内で使用するようにする。ポリビニルアルコールが多すぎると捺印性が低下し、またポリビニルピロリドンが多すぎると耐水性（耐溶剤性）が低下する。
【００２３】
ポリビニルアルコールとポリビニルピロリドンとの合計使用量は、剥離層の全重量の２０〜８０重量％、好ましくは４０〜６０重量％である。
【００２４】
無機フィラーは、例えばシリカ、チタニア、アルミナ、ナイロンフィラー、有機フィラー）等、好ましくはシリカを使用する。使用する無機フィラーは、アルカリ性のもので、平均粒径が１００ｎｍ以下のものを使用するようにする。その粒径は小さいほど好ましい。無機フィラーの粒径が大きすぎると、多量の添加で膜の透明性が損なわれる問題が生じる。無機フィラーがアルカリ性でないと、膜作製時にポリビニルピロリドンと混合されたときに溶液がゲル化する問題が生じる。
【００２５】
無機フィラーの使用量は、剥離層の全重量の２０〜８０重量％、好ましくは４０〜６０重量％である。その使用量が少なすぎると、捺印性、耐水性（耐溶剤性）が低下する。その使用量が多すぎると、膜の透明性が低下する。
【００２６】
剥離層には、その他、レベリング剤、消泡剤などの塗工性改善剤や蛍光増白剤、紫外線吸収剤等の添加剤を、剥離層の全重量の０．０１〜５重量％程度添加してもよい。
【００２７】
剥離層は、基材フィルム上又は基材フィルム上に形成された離型層上に、ポリビニルアルコール、ポリビニルピロリドン、無機フィラー、その他添加剤を水、有機溶剤等の溶媒に溶解又は分解せしめてなる塗布液を、ワイヤーコーティグ法等の公知のコーティング方法により、塗布し、乾燥することにより形成される。剥離層の厚みは、通常０．０１〜２μｍ程度、好ましくは０．１〜０．５μｍ程度である。
【００２８】
多孔層５は、少なくともポリビニルアルコール、無機フィラーおよび硬化剤から形成されてなる。ポリビニルアルコール、無機フィラーは剥離層で使用するものを同様に使用することができる。
【００２９】
ポリビニルアルコールは耐水性、耐溶剤性を担うものである。ポリビニルアルコールの使用量は、多孔層の全重量の５〜５０重量％、好ましくは１０〜４０重量％である。その量が少なすぎると、塗膜の耐溶剤性が悪くなる問題があり、多すぎると、印画時の尾引きの問題がある。
【００３０】
無機フィラーの使用量は、多孔層の全重量の５０〜９５重量％、好ましくは６０〜９５重量％である。その量が多すぎると塗膜の耐溶剤性が悪くなる問題があり、少なすぎると箔切れ性が低下する問題がある。
【００３１】
多孔層に添加される硬化剤は、ポリビニルアルコールに耐水性、耐溶剤性を付与するためのもので、イソシアネート化合物、メラミン化合物、キレート化剤、好ましくはメラミン化合物等が使用できる。硬化剤の使用量はポリビニルアルコールに対して０．００１〜１重量％、好ましくは０．０５〜５重量％程度である。硬化剤の使用量が多すぎると箔切れ性が低下する。硬化剤の使用量が少なすぎると、耐水性、耐溶剤性が低下する。
【００３２】
多孔層には、その他、レベリング剤、消泡剤などの塗工性改善剤や蛍光増白剤、紫外線吸収剤等の添加剤を、多孔層の全重量の０．０１〜５重量％程度添加してもよい。
【００３３】
多孔層は、剥離層上に、ポリビニルアルコール、無機フィラー、硬化剤、その他添加剤を水、有機溶剤等の溶媒に溶解又は分解せしめてなる塗布液を、ワイヤーコーティグ法等の公知のコーティング方法により、塗布し、硬化、乾燥することにより形成される。多孔層の厚みは、通常０．１〜２μｍ程度、好ましくは０．３〜１μｍ程度である。
【００３４】
プライマー層６は、主にポリ無水マレイン酸樹脂、およびアクリル系樹脂、好ましくはポリメタクリル酸メチル樹脂から形成されてなる。プライマー層６は、多孔層６と、さらにこの上に形成されるヒートシール層との接着性を確保する機能を担うので、下記するヒートシール層（溶剤系樹脂）との相溶性に富んでいることが必要であり、アルコール系やケトン系の溶剤に可溶であり、かつある程度の耐水性を有していることが必要である。プライマー層は、このような観点から構成されているものである。
【００３５】
ポリ無水マレイン酸樹脂は、数平均分子量（Ｍｎ）が５００００〜５０００００、好ましくは１０００００〜３０００００、のものを使用する。本発明においてはポリ無水マレイン酸の分子量は、ＧＰＣの方法により測定した値で表している。
【００３６】
アクリル系樹脂は、重量平均分子量（Ｍｗ）が１００００〜１０００００、好ましくは２００００〜５００００のものを使用する。本発明においてはアクリル系樹脂の分子量は、ＧＰＣの方法により測定した値で表している。
【００３７】
ポリ無水マレイン酸とアクリル系樹脂とは、重量比で５／１〜１／５、好ましくは１／２〜２／１の割合の範囲内で使用するようにする。ポリ無水マレイン酸樹脂の量が多すぎると、耐水性の劣化、ヒートシール層との密着性低下の問題があり、またアクリル系樹脂が多すぎると、耐溶剤性の劣化、多孔層との密着性低下の問題がある。
【００３８】
ポリ無水マレイン酸樹脂、アクリル系樹脂との合計使用量は、プライマー層の全重量の５０重量％以上、好ましくは９０重量％以上である。
【００３９】
プライマー層には、ウレタンポリオールを添加することが好ましい。このウレタンポリオールは、ヒートシール層との密着性向上の働きをする役目を担っている。
【００４０】
ウレタンポリオールは、添加する場合、プライマー層全量の１〜１５重量％、好ましくは５〜１０重量％である。その量が多すぎると塗膜の透明性低下の問題があり、少なすぎると密着性向上の効果を発現できない問題がある。
【００４１】
プライマー層には、その他、レベリング剤、消泡剤などの塗工性改善剤や蛍光増白剤、紫外線吸収剤等の添加剤を、プライマー層の全重量の０．０１〜５重量％程度添加してもよい。
【００４２】
プライマー層は、多孔層上に、ポリ無水マレイン酸樹脂、アクリル系樹脂、必要により、ウレタンポリオール、その他の添加剤を有機溶剤等の溶媒に溶解又は分散せしめてなる塗布液を、ワイヤーコーティグ法等の公知のコーティング方法により、塗布し、硬化、乾燥することにより形成される。プライマー層の厚みは、通常０．１〜２μｍ程度、好ましくは０．２〜１μｍ程度である。
【００４３】
ヒートシール層は、保護層の画像面への接着の役割を担う。このヒートシール層を構成する樹脂としては、従来より公知である粘着剤、感熱接着剤等が配合されている樹脂をいずれも使用できるが、ガラス転移温度（Ｔｇ）が５０〜１００℃、好ましくは７０〜１００℃の熱可塑性樹脂であるのが好ましい。このような熱可塑性樹脂の具体例として、例えば、ポリエステル樹脂、塩化ビニル−酢酸ビニル共重合体樹脂、アクリル樹脂、ブチラール樹脂、エポキシ樹脂、ポリアミド樹脂、塩化ビニル樹脂等を挙げることができる。ヒートシール層には、紫外線吸収剤、酸化防止剤、蛍光増白剤等の添加剤を含有させても良い。
【００４４】
ヒートシール層は、プライマー層上に、上記樹脂その他添加剤を有機溶剤等の溶媒に溶解又は分散せしめてなる塗布液を、ワイヤーコーティグ法等の公知のコーティング方法により、塗布し、硬化、乾燥することにより形成される。ヒートシール層の厚みは、通常０．１〜１０μｍ程度、好ましくは０．５〜５μｍ程度である。
【００４５】
本発明においては、基材フィルムの他の面上に背面層を形成してもよい。背面層は、サーマルヘッド等の加熱デバイスと基材フィルム２との熱融着を防止し、走行を滑らかに行う目的で設けられる。この背面層に用いる樹脂としては、例えば、エチルセルロース、ヒドロキシセルロース、ヒドロキシプロピルセルロース、メチルセルロース、酢酸セルロース、酪酸セルロース、ニトロセルロース等のセルロース系樹脂；ポリビニルアルコール、ポリ酢酸ビニル、ポリビニルブチラール、ポリビニルアセタール、ポリビニルピロリドン等のビニル系樹脂；ポリメタクリル酸メチル、ポリアクリル酸エチル、ポリアクリルアミド、アクリロニトリルースチレン共重合体等のアクリル系樹脂；ポリアミド樹脂；ポリビニルトルエン樹脂；クマロンインデン樹脂；ポリエステル系樹脂；ポリウレタン樹脂；シリコーン変性又はフッ素変性ウレタン等の天然又は合成樹脂の単体又は混合物が用いられる。背面層の耐熱性をより高めるために上記の樹脂のうち、水酸基系の反応性基を有している樹脂（例えば、ブチラール樹脂、アセタール樹脂等）を使用し、架橋剤としてポリイソシアネート等を併用して、架橋樹脂層とすることが好ましい。
【００４６】
さらに、サーマルヘッドとの摺動性を付与するために、背面層に固形あるいは液状の離型剤又は滑剤を加えて耐熱滑性をもたせてもよい。離型剤又は滑剤としては、例えば、ポリエチレンワックス、パラフィンワックス等の各種ワックス類；高級脂肪族アルコール、オルガノポリシロキサン、アニオン系界面活性剤、カチオン系界面活性剤、両性界面活性剤、ノニオン系界面活性剤、フッ素系界面活性剤等の各種界面活性剤；有機カルボン酸およびその誘導体、フッ素系樹脂、シリコーン系樹脂、タルク、シリカ等の無機化合物の微粒子等を用いることができる。背面層に含有される滑剤の量は、背面中に５〜５０重量％、好ましくは１０〜３０重量％程度である。
【００４７】
背面層は、基材フィルム上に、上記樹脂その他添加剤を水、有機溶剤等の溶媒に溶解又は分散せしめてなる塗布液を、ワイヤーコーティグ法等の公知のコーティング方法により塗布し、乾燥することにより形成される。背面層の厚みは、通常０．１〜１０μｍ程度、好ましくは０．５〜５μｍ程度である。
【００４８】
本発明の保護層熱転写フィルムは、上述の態様に限定されるものではなく、熱転写性の保護層と熱昇華性色材層との複合タイプの保護層熱転写フィルム、熱転写性の保護層と熱溶融性色材層との複合タイプの保護層熱転写フィルム等、使用目的等に応じて任意に設定することができる。前者の複合タイプの保護層熱転写フィルムの場合は、被転写体として染料の受容層を有していれば、熱転写方式による画像形成と保護層の被転写体への転写とを同時に行うことができる。
保護層熱転写フィルムの他の例としては、基材フィルムの一方面に、熱転写性保護層と熱昇華性色材層及び熱溶融性色材層からなる群より選ばれた少なくとも１つの色材層が面順次に設けられている保護層熱転写フィルム等を挙げることができる。
【００４９】
図２は本発明の保護層熱転写フィルムの他の一例を示す模式的断面図である。図２において本発明の保護層熱転写フィルム２１は、基材フィルム２２の一方の面に、熱昇華性色材層Ｙ、熱昇華性色材層Ｍ、熱昇華性色材層Ｃ、熱昇華性色材層Ｂおよび熱転写性保護層２６が面順次に形成され、基材フィルム２２の他方面に背面層２７が形成されている。図２における熱昇華性色材層Ｙ、Ｍ、Ｃ、Ｂは、熱溶融性色材層Ｙ、Ｍ、Ｃ、Ｂであってもよく、また、それらの層が混合されて構成されていてもよい。
【００５０】
被転写体としては、例えば、普通紙、上質紙、トレーシングペーパー、プラスチックフィルム等のいずれの基材からなるフィルムでもよい。また、被転写体は、カード、葉書、パスポート、便箋、レポート用紙、ノート、カタログ等のいずれの形状でもよい。
【００５１】
本発明の被転写体の具体例としては、例えば、株券、証券、証書、通帳類、乗車券、車馬券、印紙、切手、鑑賞券、入場券、チケット等の金券類；キャッシュカード、クレジットカード、プリペイドカード、メンバーズカード、グリーティングカード、ハガキ、名刺、運転免許証、ＩＣカード、光カード等のカード類；カートン、容器等のケース類；バッグ類：帳票、封筒、タグ、ＯＨＰシート、スライドフィルム、しおり、カレンダー、ポスター、パンフレット、メニュー、パスポート、ＰＯＰ用品、コースター、ティスプレイ、ネームプレート、キーボード、化粧品、腕時計、ライター等の装身具；文房具、レポート用紙等の文具類；建材、パネル、エンブレム、キー、布、衣類、履物、ラジオ、テレビ、電卓、ＯＡ機器等の装置類、各種見本帳、アルバム、コンピュータグラフィックスの出力、医療画像出力等を挙げることができる。
【００５２】
被転写体上の画像は、電子写真方式、インクジェット記録方式、熱転写記録方式等のいずれの方式により形成されていてもよい。
【００５３】
本発明保護層熱転写フィルムが転写された被転写体、水性インクの定着性がよいので、水性タイプの捺印性、水性インク等の筆記性に優れている。
【００５４】
本発明の保護層熱転写フィルムを使用するに当たっては、従来より知られている保護層熱転写フィルムの使用方法をそのまま採用することができる。例えば、本発明保護層熱転写フィルムのヒートシール層層面を被転写体に重ね合わせ、被転写体上に保護層を熱転写すればよい。
【実施例】
【００５５】
以下実施例について説明する。本実施例で使用した商品を以下簡単にまとめておく。また、特に断らない限り「％」は「重量％」である
【００５６】
セルトップ226：シリコーン変性アクリル系樹脂、ダイセル化学工業（株）製、
固形分５０％
セルトップCAT-A：硬化剤、ダイセル化学工業（株）製、固形分１０％
KF-355A：シリコーンオイル、信越化学工業（株）製、
粘度１５０ｍｍ２／ｓ（２５℃）
【００５７】
RS-1717：ポリビニルアルコール、クラレ（株）製、
鹸化度９５％、Ｍｎ：８００００
PVP‐K90：ポリビニルピロリドン、ISPジャパン（株）製、
Ｍｎ：１５７００００  （Ｋ値＝９０）
スノーテックス20L：コロイダルシリカ、日産化学（株）製、
平均粒径４０ｎｍ
C318：ポリビニルアルコール、クラレ（株）製、
鹸化度８０％、Ｍｎ：８００００
スノーテックスOL-40：コロイダルシリカ、日産化学（株）製、
平均粒径４０ｎｍ
バイロナールMD-1500：ポリエステル、東洋紡績（株）製、
スミレーズレジン5004：硬化剤、住友化学（株）製
【００５８】
ガントレッツAN-119：ポリ無水マレイン酸、ＩＳＰジャパン（株）製、
Ｍｎ：１３００００
ダイヤナールBR-87：ポリメチルメタクリル酸（ＰＭＭＡ）、三菱レイヨン（株）製、
Ｍｗ：２５０００
サンプレンIB-114B：ウレタンポリオール、三洋化成（株）製、
ダイヤナールLR-209：アクリルポリオール、三菱レイヨン（株）製、
【００５９】
バイロン700：ポリエステル、東洋紡績（株）製、
Ｍｎ：９０００
PUVA-50M-40TM：（UVA）含有アクリル樹脂、大塚化学（株）製、
Ｍｎ：３００００
チヌビン900：ＵＶＡ化合物、チバ・スペシャリティ・ケミカルズ（株）製
サイリシア310P：シリカフィラー、富士シリシア（株）製、
平均粒径３μｍ、
ＵＶＡは「ULTRA-VIOLET LIGHT ABSORBER」の略である。
【００６０】
保護層熱転写フィルム（リボン）の作製（実施例１〜３、比較例１〜９）
第１層（離型層）
表１、表２に示した配合物（表中の％は重量％を表す）を、固型分が２０％になるように溶剤（トルエン／メチルエチルケトン（ＭＥＫ）＝１／１）で希釈し、離型層用インキを調製した。得られたインキを、ワイヤーコーターバー（＃３）にて塗布量１．０ｇ／ｍ２（乾燥時、以下同様）となるように、厚み４．５μｍのＰＥＴフィルム上に塗布した。得られた塗布フィルムを１１０℃のオーブンにて１分間乾燥させた。
【００６１】
第２層（剥離層）
表１、表２に示した配合物を、固型分が５％になるように溶剤（水／イソプロピルアルコール（ＩＰＡ）＝１／１）で稀釈し、剥離層用インキを調製した。得られたインキを、ワイヤーコーターバー（＃３）にて塗布量０．２ｇ／ｍ２となるように第１層を塗布したＰＥＴフィルムに塗布した。得られた塗布フィルムを１１０℃のオーブンにて１分間乾燥させた。
【００６２】
第３層（多孔層）
表１、表２に示した配合物を、固型分が１５％になるように溶剤（水／ＩＰＡ＝１／１）で稀釈し、多孔層用インキを調製した。得られたインキを、ワイヤーコーターバー（＃３）にて塗布量０．８ｇ／ｍ２となるように第２層を塗布したＰＥＴフィルムに塗布した。得られた塗布フィルムを１１０℃のオーブンにて１分間乾燥させた。
【００６３】
第４層（プライマー層）
表１、表２に示した配合物を、固型分が１０％になるように溶剤（ＭＥＫ／ＩＰＡ＝５／１）で稀釈し、プライマー層用インキを調製した。得られたインキを、ワイヤーコーターバー（＃３）にて塗布量０．４ｇ／ｍ２となるように第３層を塗布したＰＥＴフィルムに塗布した。得られた塗布フィルムを１１０℃のオーブンにて１分間乾燥させた。
【００６４】
第５層（ヒートシール層（ＨＳ）層）
表１、表２に示した配合物を、固型分が２０％になるように溶剤（トルエン／ＭＥＫ＝１／１）で稀釈し、ヒートシール層用インキを調製した。得られたインキをワイヤーコーターバー（＃４）にて塗布量１．３ｇ／ｍ２となるように第４層を塗布したＰＥＴフィルムに塗布した。得られた塗布フィルムを１１０℃のオーブンにて１分間乾燥させた。
【００６５】
【表１】
2006123526.tif 000003
【００６６】
【表２】
2006123526.tif 000004
【００６７】
（印画物の製造）
イエロー、マゼンタ及びシアンの各色材層が設けられた熱転写フィルムを用い、プリンタ（ＳＯＮＹ製フォト用プリンタＤＰＰ−ＳＶ５５）で、画像を形成した。
【００６８】
次に、画像形成部に上記実施例、比較例で製造した各保護層熱転写フィルムを重ね合わせ、プリンタ（ＳＯＮＹ製フォト用プリンタＤＰＰ−ＳＶ５５）を用いて、保護層熱転写フィルムから保護層を、画像形成部を覆うように転写し、保護層で被覆した印画物を形成した。
【００６９】
（評価）
（捺印適性）
上記で得られた印画物の表面に水性スタンプで捺印した。１分後、紙ワイパーにて１００ｇの荷重をかけて１０回擦り、スタンプの定着性を目視評価し、以下のようにランク付けした。結果を表２にまとめた。
◎：はっきりと捺印した文字（絵柄）が認識できる
○：捺印した文字（絵柄）が認識できる
△：なんとか捺印した文字（絵柄）が認識できる
×：どんな文字（絵）を捺印したか判断できない
【００７０】
（耐水性、耐エタノール性、耐アセトン性）
印画物表面を水、エタノール、またはアセトンを含ませた綿棒で１００ｇの荷重をかけて１０往復擦り、画像が受けたダメージを目視評価し、以下のようにランク付けした。結果を表２にまとめた。
◎：劣化が確認できない
○：跡が見えるが、ほとんど劣化していない
△：画像へのダメージははい
×：画像にダメージがある
【００７１】
箔切れ：昇華型プリンタ（ＵＰ−ＤＸ１００）にて専用の受像紙に印画し、保護層印画末尾部分の未印画部分が受像紙に貼り付いているかどうか（尾引き有無）確認した。尾引きがなかった場合は「○」、尾引きがあった場合は「×」とランク付けした。結果を表２にまとめた。
【００７２】
【表３】
2006123526.tif 000005
【００７３】
（発明の効果）
本発明の保護層熱転写フィルムは、水性インク定着性、耐溶剤性、特に耐水性に優れた保護層を形成でき、かつ剥離性に優れている。
本発明保護層熱転写フィルムの保護層が転写された被転写体は、水性タイプの捺印性、水性インク等の筆記性に優れている。
【図面の簡単な説明】
【００７４】
【図１】本発明の保護層熱転写フィルムの一実施形態の模式的断面図。
【図２】本発明の保護層熱転写シートの一実施形態の模式的断面図。
【符号の説明】
【００７５】
１  保護層熱転写フィルム
２  基材フィルム
３  離型層
４  剥離層
５  多孔層
６  プライマー層
７  ヒートシール層（ＨＳ層）
８  保護層
２１  保護層熱転写フィルム
２２  基材フィルム
２６  熱転写性保護層
２７  背面層
【図１】
2006123526.tif 000006
【図２】
2006123526.tif 000007